(57)【要約】【課題】使用者による描画の自由度を向上させることを可能とする描画材を提供する。【解決手段】描画材１は、体質材と、オイルと、ワックスと、着色剤と、金属石鹸と、を含有する。ワックスの融点は４０℃以上１５０℃以下である。オイルの含有量は１０質量％以上５０質量％以下である。描画材１は、粉末樹脂をさらに含有してもよい。また、描画材１は、中空樹脂をさらに含有してもよい。上記ワックスは、第１ワックスと、第１ワックスよりも融点の高い第２ワックスとを含んでいてもよい。【選択図】図１
2017043683.tif 000002
【特許請求の範囲】
【請求項１】
体質材と、オイルと、ワックスと、着色剤と、金属石鹸と、を含有し、
前記ワックスの融点は４０℃以上１５０℃以下であり、
前記オイルの含有量は１０質量％以上５０質量％以下である、描画材。
【請求項２】
粉末樹脂をさらに含有する、請求項１に記載の描画材。
【請求項３】
中空樹脂をさらに含有する、請求項１または２に記載の描画材。
【請求項４】
前記ワックスは、第１ワックスと、前記第１ワックスよりも融点の高い第２ワックスと、を含む、請求項１〜３のいずれか１項に記載の描画材。
【請求項５】
前記ワックスの含有量は、前記オイルの含有量の０．５倍以上１．５倍以下である、請求項１〜４のいずれか１項に記載の描画材。
【発明の詳細な説明】
【技術分野】
【０００１】
本発明は描画材に関するものである。
【背景技術】
【０００２】
ワックス、顔料などの着色剤、および体質材を含有し、円柱状、四角柱状などの棒状の形状に成形された描画材が知られている。このような描画材において、成分組成を調整することにより、画用紙等だけでなくプラスチック材料の表面などの非吸収面にも濃く明確に描画可能で、かつ容易に消去可能なものが提案されている（たとえば、特許文献１参照）。
【先行技術文献】
【特許文献】
【０００３】
【特許文献１】特開２０１３−３５９０６号公報
【発明の概要】
【発明が解決しようとする課題】
【０００４】
描画材を用いた描画は、紙などの被描画材に描画材を接触させた状態で描画材を被描画材に対して相対的に移動させることにより達成される。このとき、描画材と被描画材との接触面の形状と描画材の移動方向とにより、描画される領域が決定される。特許文献１に記載の描画材を含む一般的な描画材においては、描画材の形状によって上記接触面の形状が制限される。その結果、使用者による描画の自由度が制限される。
【０００５】
本発明の目的は、使用者による描画の自由度を向上させることを可能とする描画材を提供することである。
【課題を解決するための手段】
【０００６】
本発明に従った描画材は、体質材と、オイルと、ワックスと、着色剤と、金属石鹸と、を含有する。ワックスの融点は４０℃以上１５０℃以下である。オイルの含有量は１０質量％以上５０質量％以下である。
【０００７】
適切な融点のワックスを含有するとともに、適量のオイルを含有することにより、本発明の描画材は、使用者によって自由に変形させることができる。そのため、たとえば細い先端部を有する形状に描画材を変形させ、当該先端部を用いて狭い領域の描画を行った後、先端部を潰して平坦な領域を有するように変形させ、当該領域を用いて広い領域の描画を行うことができる。このように、本発明の描画材によれば、形状を使用者が自由に変更可能とすることにより、使用者による描画の自由度を向上させることができる。
【０００８】
上記描画材は、粉末樹脂をさらに含有してもよい。これにより、使用者が指で描画材を変形させる際のべとつきを抑制することができる。
【０００９】
上記描画材は、中空樹脂をさらに含有してもよい。上記描画材は、紙などの被描画材に描画材を接触させた状態で描画材を被描画材に対して相対的に移動させる描画方法以外に、描画材の一部を千切って所望の形状に変形させつつ被描画材に貼り付けることにより、油絵具による描画に類似した立体性を有する描画方法を採用することができる。描画材が中空樹脂を含有することにより描画材が軽量化され、このような描画方法を採用した場合の貼り付けられた描画材の自重による剥離を抑制することができる。
【００１０】
上記描画材において、上記ワックスは、第１ワックスと、第１ワックスよりも融点の高い第２ワックスと、を含んでいてもよい。融点の低い第１ワックスと融点の高い第２ワックスとを含むことにより、描画材の経時的なひび割れを抑制しつつ、適切な硬度を維持することができる。
【００１１】
上記描画材において、上記ワックスの含有量は、上記オイルの含有量の０．５倍以上１．５倍以下であってもよい。ワックスの含有量をオイルの含有量に対してこのような範囲に調整することにより、描画材の変形の容易性を維持しつつ、型崩れを抑制することができる。
【発明の効果】
【００１２】
以上の説明から明らかなように、本発明の描画材によれば、使用者による描画の自由度を向上させることを可能とする描画材を提供することができる。
【図面の簡単な説明】
【００１３】
【図１】描画材を用いた描画方法の一態様を説明するための概略図である。
【図２】描画材を用いた描画方法の他の態様を説明するための概略図である。
【図３】描画材を用いた描画方法のさらに他の態様を説明するための概略図である。
【図４】描画材の製造方法の手順の一例を示すフローチャートである。
【発明を実施するための形態】
【００１４】
以下、図面に基づいて本発明の実施の形態を説明する。なお、以下の図面において同一または相当する部分には同一の参照番号を付し、その説明は繰り返さない。
【００１５】
図１〜図３を参照して、本実施の形態の描画材１は、体質材と、オイルと、ワックスと、着色剤と、金属石鹸と、を含有する。ワックスの融点は４０℃以上１５０℃以下である。オイルの含有量は１０質量％以上５０質量％以下である。適切な融点のワックスを含有するとともに、適量のオイルを含有することにより、描画材１は、使用者によって自由に変形させることができる。
【００１６】
具体的には、たとえば図１に示すように細い先端部１Ａを有する形状に描画材１を変形させ、先端部１Ａを用いて被描画材である画用紙２の狭い領域の描画５を実施することができる。また、図２に示すように先端部１Ａを潰して平坦な領域を有するように変形させ、当該領域を用いて画用紙２の広い領域の描画５を実施することができる。さらに、図３に示すように、描画材１の一部を千切って描画材片１Ｂとし、描画材片１Ｂを所望の形状に変形させつつ被描画材である画用紙２に貼り付けることにより、油絵具による描画に類似した立体性を有する描画５を実施することができる。このように、描画材１によれば、形状を使用者が自由に変形可能とすることにより、使用者による描画の自由度を向上させることができる。以下、描画材１を構成する成分の詳細について説明する。
【００１７】
（１）体質材
描画材１を構成する体質材としては、たとえば炭酸マグネシウム、炭酸カルシウム、炭酸バリウム、タルク、クレー、カオリン、シリカ、アルミナシリケート、ベントナイトなどを採用することができる。すなわち、描画材１を構成する体質材は、炭酸マグネシウム、炭酸カルシウム、炭酸バリウム、タルク、クレー、カオリン、シリカ、アルミナシリケートおよびベントナイトからなる群から選択される１種または２種以上の物質とすることができる。描画材１を構成する体質材としては、タルクが特に好適である。
【００１８】
体質材の含有量が１０質量％未満の場合、描画材１が型崩れしやすくなる傾向にある。そのため、体質材の含有量は１０質量％以上とすることが好ましい。より型崩れしにくくする観点から、体質材の含有量は３０質量％以上としてもよい。一方、体質材の含有量が６０質量％を超えると、滑らかな変形が阻害されるとともに、ひび割れが生じやすくなる傾向にある。そのため、体質材の含有量は６０質量％以下とすることが好ましい。より確実に滑らかな変形を確保し、ひび割れを抑制する観点から、体質材の含有量は５０質量％以下としてもよい。
【００１９】
（２）オイル
本願において、オイルとは、油状成分のうち常温で液体のものをいう。描画材１を構成するオイルとしては、流動パラフィン、ヒマシ油、スピンドルオイル、ヤシ油などを採用することができる。すなわち、描画材１を構成するオイルは、流動パラフィン、ヒマシ油、スピンドルオイルおよびヤシ油からなる群から選択される１種または２種以上の物質とすることができる。描画材１を構成するオイルとしては、流動パラフィンが特に好適である。
【００２０】
オイルの含有量が１０質量％以下の場合、滑らかな変形が阻害されるとともに、ひび割れが生じやすくなる。そのため、オイルの含有量は１０質量％以上とする必要がある。より確実に滑らかな変形を確保し、ひび割れを抑制する観点から、オイルの含有量は２０質量％以上とすることが好ましい。一方、オイルの含有量が５０質量％を超えると、描画材１がべとつくとともに型崩れしやすくなる。そのため、オイルの含有量は５０質量％以下とする必要がある。より型崩れしにくくし、かつべとつきを抑制する観点から、オイルの含有量は４０質量％以下とすることが好ましい。
【００２１】
（３）ワックス
本願において、ワックスとは、油状成分のうち常温で固体のものをいう。描画材１中において、ワックスは、適切な硬度を維持しつつ経時的なひび割れの発生を抑制する機能を果たす。そのため、描画材１を構成するワックスの融点は４０℃以上１５０℃以下とする必要がある。また、より確実に適切な硬度を維持しつつ経時的なひび割れの発生を抑制する観点から、ワックスの融点は５０℃以上１３０℃以下とすることが好ましい。なお、融点の測定は、たとえばＤＳＣ（Ｄｉｆｆｅｒｅｎｔｉａｌ  Ｓｃａｎｎｉｎｇ  Ｃａｌｏｒｉｍｅｔｒｙ）により実施することができる。具体的には、ＤＳＣ曲線の融解熱に対応するピークの面積が５０％となる温度を融点とすることができる。
【００２２】
滑らかな変形を可能とするためのオイルと、適切な硬度を維持しつつひび割れを抑制するためのワックスとの含有量の比率を適切な範囲とすることが好ましい。具体的には、ワックスの含有量は、オイルの含有量の０．５倍以上１．５倍以下とすることが好ましい。
【００２３】
ワックスの含有量が１質量％未満の場合、上記機能が十分に発揮されない傾向にある。そのため、ワックスの含有量は１質量％以上とすることが好ましい。より確実に上記機能を得る観点から、ワックスの含有量は３０％以上としてもよい。一方、ワックスの含有量が５０質量％を超えると、他の成分とのバランスの調整が難しくなる。そのため、ワックスの含有量は５０質量％以下とすることが好ましい。
【００２４】
描画材１を構成するワックスとしては、木ロウ、ミツロウ、カルナウバワックス、牛脂硬化油、ポリエチレンワックス、α−オレフィンオリゴマー、ラード、パラフィンワックスなどを採用することができる。すなわち、描画材１を構成するワックスは、木ロウ、ミツロウ、カルナウバワックス、牛脂硬化油、ポリエチレンワックス、α−オレフィンオリゴマー、ラードおよびパラフィンワックスからなる群から選択される１種または２種以上の物質とすることができる。描画材１を構成するワックスとしては、ミツロウおよびポリエチレンワックスが特に好適である。
【００２５】
描画材１を構成するワックスは、第１ワックスと、第１ワックスよりも融点の高い第２ワックスと、を含んでいてもよい。第１ワックスの融点は、たとえば５０℃以上７５℃以下とすることができる。第２ワックスの融点は、たとえば８５℃以上１３０℃以下とすることができる。
【００２６】
描画材１を構成する第１ワックスおよび第２ワックスは、先に例示されたワックスから選択することができる。たとえば、第１ワックスとしてミツロウを選択し、第２ワックスとしてポリエチレンワックスを選択することができる。
【００２７】
第１ワックスの含有量が０．１質量％未満の場合、経時的なひび割れが発生しやすくなる傾向にある。そのため、第１ワックスの含有量は０．１質量％以上とすることが好ましい。より確実に経時的なひび割れの発生を抑制する観点から、第１ワックスの含有量は０．５質量％以上とすることが好ましい。一方、第１ワックスの含有量が３０質量％を超えると、使用者が指で描画材１を変形させる際のべとつきが大きくなる傾向にある。そのため、第１ワックスの含有量は３０質量％以下とすることが好ましい。より確実にべとつきを抑制する観点から、第１ワックスの含有量は２０質量％以下とすることができる。
【００２８】
第２ワックスの含有量が１質量％未満の場合、型崩れが発生しやすくなる傾向にある。そのため、第２ワックスの含有量は１質量％以上とすることが好ましい。より確実に型崩れの発生を抑制する観点から、第２ワックスの含有量は２質量％以上としてもよい。一方、第２ワックスの含有量が５０質量％を超えると、描画材１の硬度が高くなり、滑らかな変形が困難となる傾向にある。そのため、第２ワックスの含有量は５０質量％以下とすることが好ましい。より確実に滑らかな変形を確保する観点から、第２ワックスの含有量は４０質量％以下とすることができる。
【００２９】
（４）着色剤
描画材１を構成する着色剤としては、たとえば有機顔料、無機顔料、レーキ顔料、油溶性染料などを採用することができる。すなわち、描画材１を構成する着色剤は、有機顔料、無機顔料、レーキ顔料および油溶性染料からなる群から選択される１種または２種以上の物質とすることができる。描画材１を構成する着色剤としては、有機顔料、無機顔料およびレーキ顔料が特に好適である。
【００３０】
着色剤の含有量を１質量％未満とすると、描画において十分に着色できない場合がある。そのため、着色剤の含有量は１質量％以上とすることが好ましい。より確実な着色を実現する観点から、着色剤の含有量は２質量％以上としてもよい。一方、着色剤の含有量が５０質量％を超えると、滑らかな変形が阻害されるとともに、ひび割れが生じやすくなる傾向にある。そのため、着色剤の含有量は５０質量％以下とすることが好ましい。より確実に滑らかな変形を確保し、ひび割れを抑制する観点から、着色剤の含有量は３０質量％以下としてもよい。着色剤の含有量は、着色剤の着色力に応じて適切に設定することができる。
【００３１】
（５）金属石鹸
描画材１を構成する金属石鹸としては、たとえばステアリン酸亜鉛、ステアリン酸カルシウム、ラウリン酸亜鉛、ラウリン酸カルシウム、リノシール酸亜鉛、リノシール酸カルシウムなどを採用することができる。すなわち、描画材１を構成する金属石鹸は、ステアリン酸亜鉛、ステアリン酸カルシウム、ラウリン酸亜鉛、ラウリン酸カルシウム、リノシール酸亜鉛およびリノシール酸カルシウムからなる群から選択される１種または２種以上の物質とすることができる。描画材１を構成する金属石鹸としては、ステアリン酸亜鉛およびステアリン酸カルシウムが特に好適である。
【００３２】
金属石鹸は、オイルをグリース状に変化させるために添加される。金属石鹸の含有量が１０質量％未満である場合、オイルのグリース化が不十分となる傾向にある。そのため、金属石鹸の含有量は１０質量％以上とすることが好ましい。一方、金属石鹸の含有量が４０質量％を超えると、使用者が指で描画材１を変形させる際のべとつきが大きくなる傾向にある。そのため、金属石鹸の含有量は４０質量％以下とすることが好ましい。より確実にべとつきを抑制する観点から、金属石鹸の含有量は２０質量％以下としてもよい。
【００３３】
描画材１を構成する金属石鹸は、第１金属石鹸と、第２金属石鹸と、を含んでいてもよい。第１金属石鹸および第２金属石鹸は、先に例示された金属石鹸から選択することができる。たとえば、第１金属石鹸としてステアリン酸亜鉛を選択し、第２金属石鹸としてステアリン酸カルシウムを選択することができる。
【００３４】
（６）粉末樹脂
粉末樹脂の添加は、描画材１において必須ではない。粉末樹脂を添加することにより、使用者が指で描画材１を変形させる際のべとつきを抑制することができる。このような効果を得るためには、粉末樹脂の含有量は１質量％以上とすることが好ましく、２質量％以上とすることがより好ましい。一方、粉末樹脂を過剰に添加すると、滑らかな変形が阻害されるとともに、ひび割れが生じやすくなる。このような観点から、粉末樹脂の含有量は３０質量％以下とすることが好ましく、１５質量％以下とすることがより好ましい。
【００３５】
描画材１を構成する粉末樹脂としては、たとえば粉末ポリエチレン、粉末ポリプロピレン、粉末エチレン・アクリル酸共重合樹脂などを採用することができる。すなわち、描画材１を構成する粉末樹脂は、粉末ポリエチレン、粉末ポリプロピレンおよび粉末エチレン・アクリル酸共重合樹脂からなる群から選択される１種または２種以上の物質とすることができる。描画材１を構成する粉末樹脂としては、粉末ポリエチレンが特に好適である。
【００３６】
（７）中空樹脂
中空樹脂の添加は、描画材１において必須ではない。中空樹脂を添加することにより、描画材１が図３のように貼り付けられる描画方法が採用された場合における描画材の自重による剥離を抑制することができる。このような効果を得るためには、中空樹脂の含有量は０．３質量％以上とすることが好ましく、０．５質量％以上とすることがより好ましい。一方、中空樹脂を過剰に添加すると、滑らかな変形が阻害されるとともに、ひび割れが生じやすくなる。このような観点から、中空樹脂の含有量は１０質量％以下とすることが好ましく、８質量％以下とすることがより好ましい。
【００３７】
中空樹脂としては、たとえば球状の形状を有する中空樹脂球を採用することができる。具体的には、たとえば日本フィライト株式会社製のＥＸＰＡＮＣＥＬ  ９２０ＤＥ４０  ｄ  ３０、ＥＸＰＡＮＣＥＬ  ９２０ＤＥ８０  ｄ  ３０、ＥＸＰＡＮＣＥＬ  ４６１ＷＥ４０  ｄ  ３６、ＥＭＣ−４０、ＥＭＣ−８０などを採用することができる。すなわち、描画材１を構成する中空樹脂は、日本フィライト株式会社製のＥＸＰＡＮＣＥＬ  ９２０ＤＥ４０  ｄ  ３０、ＥＸＰＡＮＣＥＬ  ９２０ＤＥ８０  ｄ  ３０、ＥＸＰＡＮＣＥＬ  ４６１ＷＥ４０  ｄ  ３６、ＥＭＣ−４０およびＥＭＣ−８０からなる群から選択される１種または２種以上の物質とすることができる。描画材１を構成する中空樹脂としては、ＥＸＰＡＮＣＥＬ  ９２０ＤＥ４０  ｄ  ３０およびＥＸＰＡＮＣＥＬ  ９２０ＤＥ８０  ｄ  ３０が特に好適である。
【００３８】
（８）その他の成分
描画材１は、上記（１）〜（７）の成分のほか、たとえば防腐剤、防黴剤、酸化防止剤などを含んでいてもよい。
【００３９】
本実施の形態の描画材１は、上記（１）〜（５）を含有し、残部が不可避的不純物（原料に起因して、または製造工程において、意図的でなく混入した不純物）からなっていてもよい。また、描画材１は、上記（１）〜（５）を含有し、さらに上記（６）〜（８）からなる群から選択される１種または２種以上の物質を含み、残部が不可避的不純物からなっていてもよい。
【００４０】
次に、本実施の形態における描画材１の製造方法の概略について説明する。図４を参照して、本実施の形態における描画材１の製造方法においては、まず工程（Ｓ１０）として油状成分混合工程が実施される。この工程（Ｓ１０）では、上記（２）のオイルおよび（３）のワックスが適切な比率（たとえばワックスの量がオイルの量の０．５倍以上１．５倍以下となる比率）で加熱されつつ溶融状態で混合される。これにより、オイルとワックスとの混合物が得られる。
【００４１】
次に、工程（Ｓ２０）として混練工程が実施される。この工程（Ｓ２０）では、工程（Ｓ１０）において得られたオイルとワックスとの混合物に、たとえば上記（１）の体質材、（４）の着色剤、（５）の金属石鹸、（６）の粉末樹脂および（７）の中空樹脂を所望の割合で加えて加熱しつつ、ニーダーを用いて混練する。これにより、上記（１）〜（７）の成分が所望の割合で混合された組成物が得られる。
【００４２】
次に、工程（Ｓ３０）として成形工程が実施される。この工程（Ｓ３０）では、工程（Ｓ２０）において得られた組成物を、真空土練機を用いて所望の形状に成形する。以上の手順により本実施の形態の描画材１が得られる。
【実施例】
【００４３】
成分組成の異なる本発明の描画材（実施例１〜１４）を作製し、着色状態、べとつき、ひび割れの発生、の３つの観点で評価試験を実施した。また、成分組成の異なる本発明の範囲外の描画材（比較例１〜６）を作製し、同様に３つの観点で評価試験を実施した。
【００４４】
（１）描画材の作製方法
上記実施の形態において説明した手順により描画材を作製した。体質材としては、タルクである商品名「ＭＳ−ＫＹ」（日本タルク株式会社製）を採用した。オイルとしては、流動パラフィンである商品名「ホワイトミネラルオイル」（中央化成株式会社製）を採用した。第１ワックスとしては、ミツロウである商品名「紺印晒蜜蝋」（三木化学工業株式会社製）を採用した。このミツロウの融点は６３℃である。第２ワックスとしては、ポリエチレンワックスである商品名「ネオワックスＬ」（ヤスハラケミカル株式会社製）を採用した。このポリエチレンワックスの融点は９５〜１１５℃である。着色剤としては、グンジョウ（無機顔料）である商品名「グンジョウ  Ｄ−２８１」（第一化成株式会社製）を採用した。第１金属石鹸としては、ステアリン酸亜鉛（川村化成工業株式会社製）を採用した。第２金属石鹸としては、ステアリン酸カルシウム（川村化成工業株式会社製）を採用した。粉末樹脂としては、粉末ポリエチレンである商品名「フローセン  ＵＦ２０Ｓ」（住友精化株式会社製）を採用した。中空樹脂としては、中空樹脂球である商品名「ＥＸＰＡＮＣＥＬ  ９２０ＤＥ８０  ｄ  ３０」（日本フィライト株式会社製）を採用した。
【００４５】
（２）評価方法
（２−１）着色状態
描画材のサンプルを直径約１ｃｍの球状に手の平で軽く丸めた後、画用紙に２００ｇの荷重で押し付けつつ長さ１０ｃｍの線を描いた。そして、得られた線について、以下の基準で評価した。
Ａ：発色が強く、目視で色がはっきりわかる。
Ｂ：着色するが発色が弱い。
Ｃ：目視では色が確認できない。
【００４６】
（２−２）べとつき
直径約１ｃｍの球状に手の平で軽く丸めた描画材のサンプルを、指先で３０秒間練った後の指の状態を観察し、以下の基準で評価した。なお、指先が着色することは、評価の対象外とした。
Ａ：指先に描画材の付着がない。
Ｂ：指先に細かい描画材の付着がある。
Ｃ：指先に描画材がまとわりつく。
【００４７】
（２−３）ひび割れ
描画材のサンプルを縦１０ｃｍ、横１０ｃｍ、厚み２ｃｍの形状に成形し、５０℃に維持した恒温槽に２週間保持した。その後、サンプルの状態を観察し、以下の基準で評価した。
Ａ：ひび割れの発生がない。
Ｃ：ひび割れの発生がある。
【００４８】
（３）実験結果
実施例および比較例の成分組成の詳細、ならびに実験結果を表１および表２に示す。
【００４９】
【表１】
2017043683.tif 000003
【００５０】
【表２】
2017043683.tif 000004
表１および表２において、数値の単位は質量％である。また、表１および表２において、空欄は、対応する成分が含まれないことを示している。
【００５１】
表１および表２を参照して、まず着色状態に着目すると、着色剤を含有する実施例の描画材はいずれも画用紙に対する着色を達成していた。これに対し、着色剤を含有しない比較例１は、当然ながら画用紙に対して着色できなかった。また、着色剤の含有量が１質量％以上２質量％未満である実施例１については、発色が弱い（評価Ｂ）との結果となった。これに対し、着色剤の含有量が２質量％以上である実施例２〜１４については十分な着色が可能であった（評価Ａ）。このことから、着色剤の含有量は１質量％以上とすることが好ましく、２質量％以上とすることがより好ましいことが確認された。
【００５２】
次に、べとつきに着目すると、オイルの含有量が５０質量％を超え、かつ体質材を含有しない比較例４、および体質材を含有しない比較例６については、評価がＣとなっている。これに対し、体質材を含み、かつオイルの含有量が１０質量％以上５０質量％以下である実施例は、いずれもＡまたはＢの評価となっている。また、粉末樹脂の含有量が小さい、または粉末樹脂を含有しない実施例９および１０、オイルの含有量の多い実施例４、第１ワックスの含有量の多い実施例６については、評価がＢとなっている。これらの実施例については、第１ワックスの含有量を減少させて第２ワックスの含有量を増加させる、オイルの含有量を減少させる、粉末樹脂の含有量を増加させる等の対策により、べとつきがさらに改善するものと考えられる。
【００５３】
次に、ひび割れに着目すると、オイルの含有量が１０質量％未満である比較例２および比較例３、ならびにワックス（特に第１ワックス）を含有しない比較例５については、評価がＣとなっている。これに対し、実施例の評価は、いずれもＡとなっている。このことから、オイルの含有量は１０質量％以上とし、ワックスを含有すべきであることが確認される。
【００５４】
以上の実験結果より、本発明の描画材によれば、形状を使用者が自由に変更可能であることにより、使用者による描画の自由度が向上することが確認される。
【００５５】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５６】
本発明の描画材は、描画の自由度の向上が求められる描画材に、特に有利に適用され得る。
【符号の説明】
【００５７】
１  描画材、１Ａ  先端部、１Ｂ  描画材片、２  画用紙、５  描画。
【図１】
2017043683.tif 000005
【図２】
2017043683.tif 000006
【図３】
2017043683.tif 000007
【図４】
2017043683.tif 000008